(57)【要約】  本発明は、樹脂の充填性や成形品の離型性が良好で、数百ｎｍ乃至数百μｍの微細な凹凸形状を精度よく形成することのできる樹脂成形体を提供する。この樹脂成形体は、幅Ａ、高さＢ、長さＣからなる微細な立体形状部を備え、各寸法が、Ａが５μｍ以上１００μｍ以下、Ｂ／Ａが１以上１０以下、Ｃ／Ａが０．５以上１．５以下の関係を有し、曲げ弾性率が１００ＭＰａ以上１５００ＭＰａ以下である熱可塑性樹脂を用いて射出成形されていることを特徴とする。
2008102653.tif 000002
【特許請求の範囲】
【請求項１】
幅Ａ、高さＢ、長さＣからなる微細な立体形状部を備え、各寸法が、Ａが５μｍ以上１００μｍ以下、Ｂ／Ａが１以上１０以下、Ｃ／Ａが０．５以上１．５以下の関係を有する樹脂成形体において、
曲げ弾性率が１００ＭＰａ以上１５００ＭＰａ以下である熱可塑性樹脂を用いて射出成形されていること、
を特徴とする樹脂成形体。
【請求項２】
前記熱可塑性樹脂は、曲げ弾性率が１００ＭＰａ以上５００ＭＰａ以下であること、
を特徴とする請求の範囲第１項に記載の樹脂成形体。
【請求項３】
前記熱可塑性樹脂は、引張り破壊歪が１００％以上５００％以下であること、
を特徴とする請求の範囲第１項に記載の樹脂成形体。
【請求項４】
前記熱可塑性樹脂は、引張り破壊歪が３００％以上５００％以下であること、
を特徴とする請求の範囲第２項に記載の樹脂成形体。
【請求項５】
幅Ａ、高さＢ、長さＣからなる微細な立体形状部を備え、各寸法が、Ａが５μｍ以上１００μｍ以下、Ｂ／Ａが１以上１０以下、Ｃ／Ａが０．５以上１．５以下の関係を有するマイクロチップにおいて、
曲げ弾性率が１００ＭＰａ以上１５００ＭＰａ以下である熱可塑性樹脂を用いて射出成形されていること、
を特徴とするマイクロチップ。
【請求項６】
前記熱可塑性樹脂は、曲げ弾性率が１００ＭＰａ以上５００ＭＰａ以下であること、
を特徴とする請求の範囲第５項に記載のマイクロチップ。
【請求項７】
前記熱可塑性樹脂は、引張り破壊歪が１００％以上５００％以下であること、
を特徴とする請求の範囲第５項に記載のマイクロチップ。
【請求項８】
前記熱可塑性樹脂は、引張り破壊歪が３００％以上５００％以下であること、
を特徴とする請求の範囲第６項に記載のマイクロチップ。
【請求項９】
幅Ａ、高さＢ、長さＣからなる微細な立体形状部を備え、各寸法が、Ａが５μｍ以上１００μｍ以下、Ｂ／Ａが１以上１０以下、Ｃ／Ａが０．５以上１．５以下の関係を有する樹脂成形体の製造方法において、
曲げ弾性率が１００ＭＰａ以上１５００ＭＰａ以下である熱可塑性樹脂を用いて射出成形すること、
を特徴とする樹脂成形体の製造方法。
【請求項１０】
前記熱可塑性樹脂は、曲げ弾性率が１００ＭＰａ以上５００ＭＰａ以下であること、
を特徴とする請求の範囲第９項に記載の樹脂成形体の製造方法。
【請求項１１】
前記熱可塑性樹脂は、引張り破壊歪が１００％以上５００％以下であること、
を特徴とする請求の範囲第９項に記載の樹脂成形体の製造方法。
【請求項１２】
前記熱可塑性樹脂は、引張り破壊歪が３００％以上５００％ＭＰａ以上であること、
を特徴とする請求の範囲第１０項に記載の樹脂成形体の製造方法。
【請求項１３】
幅Ａ、高さＢ、長さＣからなる微細な立体形状部を備え、各寸法が、Ａが５μｍ以上１００μｍ以下、Ｂ／Ａが１以上１０以下、Ｃ／Ａが０．５以上１．５以下の関係を有するマイクロチップの製造方法において、
曲げ弾性率が１００ＭＰａ以上１５００ＭＰａ以下である熱可塑性樹脂を用いて射出成形すること、
を特徴とするマイクロチップの製造方法。
【請求項１４】
前記熱可塑性樹脂は、曲げ弾性率が１００ＭＰａ以上５００ＭＰａ以下であること、
を特徴とする請求の範囲第１３項に記載のマイクロチップの製造方法。
【請求項１５】
前記熱可塑性樹脂は、引張り破壊歪が１００％以上５００％以下であること、
を特徴とする請求の範囲第１３項に記載のマイクロチップの製造方法。
【請求項１６】
前記熱可塑性樹脂は、引張り破壊歪が３００％以上５００％以下であること、
を特徴とする請求の範囲第１４項に記載のマイクロチップの製造方法。
【発明の詳細な説明】
【技術分野】
【０００１】
本発明は、樹脂成形体、特に、μ−ＴＡＳに用いられるマイクロチップなど、微細な立体形状部を備えた樹脂成形体及びその製造方法に関する。
【背景技術】
【０００２】
熱可塑性樹脂からなり、表面に数百ｎｍ乃至数百μｍの微細な凹凸形状を形成した樹脂成形体として、μ−ＴＡＳ（Ｍｉｃｒｏ  Ｔｏｔａｌ  Ａｎａｌｙｓｉｓ  Ｓｙｓｔｅｍ）に用いられるマイクロチップが知られている。マイクロチップは、流体の流路となる微細な溝を表面に有し、これらの樹脂成形体の製造方法としては、射出成形法、ホットエンボス法、ナノインプリント法などが挙げられる。【０００３】
射出成形法は、微細な凹凸形状を金型表面に形成し、加熱溶融した樹脂を閉じた金型に数十ＭＰａ乃至２００ＭＰａの高圧で充填し、冷却・固化して離型して取り出す、樹脂成形体の製造方法である。この射出成形法は極めて高い生産性が得られ、複雑な三次元形状を自由に成形でき、自動化が容易であるという利点を有し、最も普及した樹脂加工法である。しかし、本発明が対象とする数百ｎｍ乃至数百μｍの微細な凹凸形状の形成（転写）に関しては、金型の細部への樹脂の充填性と、成形後の離型性に大きな問題点を有している。【０００４】
充填性に関する問題点は、常温近くに冷却された金型に、２００℃乃至３５０℃の溶融樹脂を充填するため、樹脂の充填を開始する金型スプルーから流動末端までの圧力勾配が大きく、流動末端に樹脂が十分に充填されにくいことである。さらに、樹脂が流動末端に向けて進むに従って、樹脂が金型に冷却されて温度が下がり、流動性が低下するので、流動末端における金型壁面の微細な凹凸形状を転写することが難しい。また、冷却された金型壁面に樹脂が接触しながら流動するので、金型壁面に接する樹脂の粘度が上昇し、さらには金型壁面近くに樹脂の固化層を形成するので、金型壁面に形成された微細な凹凸形状に充填されず、十分な転写性を得ることが難しい。【０００５】
微細な凹凸形状に樹脂を十分に入り込ませるためには、樹脂の流動性をよくする、例えば、高流動性樹脂の選定、樹脂流動性を高める改良（分子量低減、滑剤添加）を行う、金型温度を高くするなどの方策がある。しかし、実際には、高流動性樹脂の選定では、本発明が対象とする数百ｎｍ乃至数百μｍの微細な凹凸形状への樹脂の入り込みを改善することは不可能である。また、樹脂の流動性を高める改良では、樹脂中に添加剤を加えたり、分子量を下げたりすることになり、成形後のブリードアウトや物性劣化が不可避である。また、金型温度を上げる場合は、成形品の取出し時に変形しない樹脂の熱変形温度以下までしか上げることができず、その範囲では十分な効果を得られない。【０００６】
以上の課題に対して、樹脂充填時に高周波や蒸気加熱などにより金型内の温度を一時的に上昇させ、取出し時には冷却するという成形方法が提案されている（特許文献１、２参照）。しかし、加熱、冷却に時間を要するためにサイクルタイムが長くなり、高周波誘導加熱発生装置や蒸気発生装置など設備コストが必要であるという問題点がある。また、この方策では成形品の離型性に関しては考慮されていない。つまり、微細な立体形状の成形では、樹脂の充填と同様に離型性が重要な問題となり、成形品を取り出す際に微細立体形状部が変形や破損しては良好な品質の樹脂成形体（マイクロチップ）を得ることはできない。微小な部分に樹脂が入り込むほど離型時は物理的抵抗が増大して変形、破損しやすくなるという相反事項が生じる。【０００７】
この離型性向上のために、一般的には、樹脂に滑剤を添加したり、金型に抜き勾配をつけるなどの対策が施される。しかし、滑剤の添加は前述のごとく成形後のブリードアウトが不可避であり、本発明が対象とする数百ｎｍ乃至数百μｍの微細な凹凸形状に対してその効果は十分ではない。また、金型に抜き勾配をつけることは効果的ではあるが、数百ｎｍ乃至数百μｍの微細な凹凸形状において十分な抜き勾配をつけることは金型加工上非常に困難である。さらに、金型壁面へ離型性を向上させるコート処理なども考えられるが、極微細部へは十分な効果が得られにくく、耐久性でも問題がある。【０００８】
特許文献３には、成形後、僅かに金型を開き、成形品と金型との間に微小隙間を発生させ、該隙間に気体を送り込むことで、離型性を向上させることが記載されている。しかし、気体を送り込むための構成が必要で、成形品の形状的な設計に大きな制約が発生する。また、特許文献４には、金型に成形品の外周部を囲むリブを設け、成形後の樹脂の冷却収縮を利用して、金型の微細形状部分と成形品との隙間に外気をスムーズに流入させ、離型性を向上させることが記載されている。しかし、金型にリブを設けることから、特許文献３と同様に、成形品の形状的な設計に大きな制約が発生する。
【特許文献１】特開平１０−８０９３８号公報
【特許文献２】特開２００４−１９５８５９号公報
【特許文献３】特開２００２−３６３１３号公報
【特許文献４】特開２００２−２１９７３７号公報
【発明の開示】
【発明が解決しようとする課題】
【０００９】
本発明の目的は、樹脂の充填性や成形品の離型性が良好で、数百ｎｍ乃至数百μｍの微細な凹凸形状を精度よく形成することのできる樹脂成形体、マイクロチップ及びそれらの製造方法を提供することにある。
【課題を解決するための手段】
【００１０】
本発明者は、形成すべき微細な凹凸形状を、微細な立体形状部を組み合わせたもの、と認識し、かかる微細な凹凸形状を備えた成形品の射出成形に関して、前記課題を鋭意検討した結果、以下の解決策に到達した。即ち、微細な立体形状部への樹脂の充填については、樹脂充填時の金型内部での流動性が重要であり、実際には溶融した樹脂は金型に進入すると、樹脂表面が直ちに金型によって冷却され、金型温度に近い温度に低下する。それゆえ、充填に重要なのは、成形後に取出し可能である温度（熱変形温度以下）での樹脂の流動性である点に着目し、検討を進めた。熱変形温度付近での流動性とは、通常の流動性は樹脂が溶融している状態を示しているが、熱変形温度付近で樹脂は未溶融で柔らかい状態であるので、樹脂の柔らかさを熱変形温度付近での流動性と捉え、柔らかさの特性値である曲げ弾性率に着目した。【００１１】
また、引張り破壊歪も、樹脂の柔らかさを示す特性であり、一般に曲げ弾性率が大きい材料では小さい値を示すように、曲げ弾性率に対して負の相関関係にある特性であり、曲げ弾性率とともに着目した。【００１２】
また、本発明者は、金型の微細形状部からの離型性については、成形品の取出し時に離型抵抗が発生した際に、樹脂が硬い場合に変形が発生し、その変形は戻らずに場合によっては破壊されるが、成形品が柔らかく弾性がある場合は、許容できる変形量も大きく、変形後の弾性回復力も大きいので、離型変形が発生しにくくなることに着目した。それゆえ、離型時にも充填時と同様に、樹脂の曲げ弾性率と、曲げ弾性率に対して負の相関関係にある引張り破壊歪が重要なパラメータであることを見出した。【００１３】
前記目的を達成するための、第１の発明は、
幅Ａ、高さＢ、長さＣからなる微細な立体形状部を備え、各寸法が、Ａが５μｍ以上１００μｍ以下、Ｂ／Ａが１以上１０以下、Ｃ／Ａが０．５以上１．５以下の関係を有する樹脂成形体において、
曲げ弾性率が１００ＭＰａ以上１５００ＭＰａ以下である熱可塑性樹脂を用いて射出成形されていること、
を特徴とする。（注：段落追加）
前記第１の発明において、熱可塑性樹脂の曲げ弾性率は１００ＭＰａ以上５００ＭＰａ以下であることがより好ましい。また、熱可塑性樹脂の引張り破壊歪は１００％以上５００％以下であることが好ましく、３００％以上５００％以下であることが、より好ましい。【００１４】
第２の発明は、
幅Ａ、高さＢ、長さＣからなる微細な立体形状部を備え、各寸法が、Ａが５μｍ以上１００μｍ以下、Ｂ／Ａが１以上１０以下、Ｃ／Ａが０．５以上１．５以下の関係を有するマイクロチップにおいて、
曲げ弾性率が１００ＭＰａ以上１５００ＭＰａ以下である熱可塑性樹脂を用いて射出成形されていること、
を特徴とする。【００１５】
前記第２の発明において、熱可塑性樹脂の曲げ弾性率は１００ＭＰａ以上５００ＭＰａ以下であることがより好ましい。また、熱可塑性樹脂の引張り破壊歪は１００％以上５００％以下であることが好ましく、３００％以上５００％以下であることが、より好ましい。【００１６】
第３の発明は、
幅Ａ、高さＢ、長さＣからなる微細な立体形状部を備え、各寸法が、Ａが５μｍ以上１００μｍ以下、Ｂ／Ａが１以上１０以下、Ｃ／Ａが０．５以上１．５以下の関係を有する樹脂成形体の製造方法において、
曲げ弾性率が１００ＭＰａ以上１５００ＭＰａ以下である熱可塑性樹脂を用いて射出成形すること、
を特徴とする。【００１７】
前記第３の発明において、熱可塑性樹脂の曲げ弾性率は１００ＭＰａ以上５００ＭＰａ以下であることがより好ましい。また、熱可塑性樹脂の引張り破壊歪は１００％以上５００％以下であることが好ましく、３００％以上５００％以下であることが、より好ましい。【００１８】
第４の発明は、
幅Ａ、高さＢ、長さＣからなる微細な立体形状部を備え、各寸法が、Ａが５μｍ以上１００μｍ以下、Ｂ／Ａが１以上１０以下、Ｃ／Ａが０．５以上１．５以下の関係を有するマイクロチップの製造方法において、
曲げ弾性率が１００ＭＰａ以上１５００ＭＰａ以下である熱可塑性樹脂を用いて射出成形すること、
を特徴とする。【００１９】
前記第４の発明において、熱可塑性樹脂の曲げ弾性率は１００ＭＰａ以上５００ＭＰａ以下であることがより好ましい。また、熱可塑性樹脂の引張り破壊歪は１００％以上５００％以下であることが好ましく、３００％以上５００％以下であることが、より好ましい。
【発明の効果】
【００２０】
本発明によって、微細な立体形状部が良好に転写された樹脂成形体及びマイクロチップを得ることができる。【００２１】
なお、曲げ弾性率が１００ＭＰａ未満の樹脂は、引張り破壊歪が５００％を超え、金型の微細形状部への充填は可能であるが、離型時に変形が発生してしまう。また、曲げ弾性率が１５００ＭＰａを超える樹脂は、引張り破壊歪が１００％未満であり、微細形状部への充填が困難であり、条件を変えて無理に充填させたとしても、離型時に成形品の微細形状部が破壊されてしまう。
【図面の簡単な説明】
【００２２】
【図１】本発明の実施例１であるマイクロチップの外観及び拡大部分を示す斜視図である。
【図２】本発明で転写される微細な立体形状部の一例を示し、（Ａ）は具体的形状を示す斜視図、（Ｂ）はモデル化した形状を示す斜視図である。
【図３】本発明で転写される微細な立体形状部の一例を示し、（Ａ）は具体的形状を示す斜視図、（Ｂ）はモデル化した形状を示す斜視図である。
【図４】本発明で転写される微細な立体形状部の一例を示し、（Ａ）は具体的形状を示す斜視図、（Ｂ）はモデル化した形状を示す斜視図である。
【図５】本発明で転写される微細な立体形状部の一例を示し、（Ａ）は具体的形状を示す斜視図、（Ｂ）はモデル化した形状を示す斜視図である。
【図６】本発明の実施例２であるマイクロチップの微細な立体形状を示す斜視図である。
【図７】本発明の実施例３であるマイクロチップの微細な立体形状を示す斜視図である。
【符号の説明】
【００２３】
１  マイクロチップ（樹脂成形体）
１０  リブ（立体形状部）
【発明を実施するための最良の形態】
【００２４】
以下、本発明に係る樹脂成形体及びマイクロチップの実施例について添付図面を参照して説明する。なお、各実施例において、同一部分には同じ符号を付し、重複した説明は省略する。【００２５】
（実施例１、図１参照）
図１に示すマイクロチップ１を成形するための金型を作製し、実験を行った。図１において、２は金型のランナ部分の樹脂、３はスプルー部分の樹脂、４はゲート部分の樹脂を示している。マイクロチップ１の表面であって任意の位置には拡大して示す微細なリブ１０が多数形成されている。このリブ１０が、微細な立体形状をなす立体形状部として機能する。また、このマイクロチップ１は、幅４５ｍｍ、長さ７２ｍｍ、厚み２ｍｍである。【００２６】
リブ１０は微細な立体形状であって、この微細形状を得るための金型は、例えば、シリコンウェハや樹脂などを所望の形状にエッチングあるいはレーザ加工などにより母型として形成し、この母型を基にニッケル電鋳加工などによって作製される。【００２７】
以上のごとく作製された金型を用いて以下の表１乃至表５に示す曲げ弾性率、引張り破壊歪を有する熱可塑性樹脂材料Ａ、Ｂ、Ｃ、Ｄ、Ｅ、Ｆ、Ｇ、Ｊ、Ｋ、Ｌを、各樹脂材料において最も転写性がよくなる成形条件を設定し、リブ１０の幅Ａ、高さＢ、長さＣの各寸法を表１乃至表５に示す種々の組合せとし、成形サンプルを得た。なお、リブ１０の高さ方向寸法Ｃは、リブ１０の先端面から幅方向寸法がＡである部分の長さ寸法である。なお、成形条件の一つである金型温度については、非常に重要であり、高温であるほうが充填性は向上する。しかし、各樹脂材料の熱変形温度もしくはガラス転移点以上では離型時の変形により成形が成立しなくなるため、各樹脂材料の熱変形温度もしくはガラス転移点を上限とした。【００２８】
ちなみに、樹脂材料Ａはポリプロピレンで、アトフィナ社製、ＦＩＮＡＰＬＡＳ１７５１である。樹脂材料Ｂはポリプロピレンで、日本ポリプロ社製、ＭＧ０５ＥＳである。樹脂材料Ｃはポリプロピレンで、日本ポリプロ社製、ＭＧ０３Ｂである。樹脂材料Ｄはポリメチルペンテンで、三井化学社製、ＴＰＸ−ＲＴ１８である。樹脂材料Ｅは環状ポリオレフィンで、日本ゼオン社製、ゼオノア１０６０Ｒである。樹脂材料Ｆはポリカーボネートで、ＭＧＣ社製、Ｈ−４０００である。樹脂材料Ｇはポリスチレンで、ＰＳジャパン社製、６７９である。樹脂材料Ｊは、低密度ポリエチレンで、住友化学社製、スミカセンＧ８０７である。樹脂材料Ｋは、低密度ポリエチレンで、住友化学社製、スミカセンＧ２０８−Ｊである。樹脂材料Ｌは、低密度ポリエチレンで、住友化学社製、スミカセン−Ｌ  ＧＡ４０１である。【００２９】
そして、成形後のサンプルの形状をキーエンス社製のカラー３Ｄレーザ顕微鏡ＶＫ−９５００を用いて転写性（充填度合、変形度合）を評価した。充填状態は、得られた微細突起部分の転写の程度を目視にて確認し、また、変形状態は、変形により所望の位置から離間した部位における所望の位置からの離間寸法の最大値（以下、変形と記す）、を測定し、それぞれの程度に応じて、◎○△×にて評価した。【００３０】
評価◎：良好に転写しており、シャープなエッジが形成され、変形が２μｍ以下である。【００３１】
評価○：ほぼ良好に転写しており、変形が１０μｍ未満である。【００３２】
評価△：転写不良であり、エッジが確認できず、変形が１０μｍ以上である。【００３３】
評価×：全く充填されていない、もしくは、完全に変形、破損している。【００３４】
サンプルの評価結果を表１乃至表５に示す。【００３５】
【表１】
2008102653.tif 000003
【００３６】
【表２】
2008102653.tif 000004
【００３７】
【表３】
2008102653.tif 000005
【００３８】
【表４】
2008102653.tif 000006
【００３９】
【表５】
2008102653.tif 000007
【００４０】
この実施例１では、表１乃至表５から明らかなように、リブ１０の幅Ａが５μｍ以上１００μｍ以下の範囲において、幅Ａと高さＢとの比Ｂ／Ａが１以上１０以下であり、幅Ａと長さＣとの比Ｃ／Ａが０．５以上１．５以下の関係を有し、曲げ弾性率が１００ＭＰＡ以上１５００ＭＰａ以下の範囲、特に、１５０ＭＰＡおよび４００ＭＰａの樹脂材料にて、良好な転写性が得られた。また、引張り破壊歪が１００％以上４２０％以下、特に、３００％の樹脂材料を用いた場合に良好な転写性が得られた。【００４１】
（リブの形状、図２乃至図５参照）
前記実施例１では立体形状部として単純な形状のリブ１０を示したが、実際にはより複雑な形状があり得る。例えば、図２（Ａ）、図３（Ａ）、図４（Ａ）、図５（Ａ）に示すリブ１０の形状である。このようなリブ１０について幅Ａ、高さＢ、長さＣは次のように定義することができる。【００４２】
図２（Ａ）、図３（Ａ）、図４（Ａ）において、幅Ａは１箇所であるのでそのままＡとすればよい。高さは高低Ｂ１、Ｂ２が２箇所存在し、長さも高い部分Ｃ１と低い部分Ｃ２が２箇所存在する。【００４３】
なお、図２（Ａ）、図３（Ａ）におけるリブ１０の長さ方向寸法Ｃ１＋Ｃ２は、リブ１０の先端面からリブ１０の幅方向寸法がＡである部分の長さ寸法である。また、図４（Ａ）における長さ方向寸法Ｃ１は、リブ１０の先端面から幅方向寸法がＡである部分長さ寸法であり、長さ方向寸法Ｃ２は、リブ１０の傾斜部の稜線から根元部に向かって幅方向寸法がＡである部分の長さ寸法である。【００４４】
そこで、リブ１０の体積を計算し、大きい高さＢ１をＢとし、幅Ａと高さＢの積で除した長さをＣとする。図２（Ｂ）、図３（Ｂ）、図４（Ｂ）はこのように定義したリブ形状を示す。【００４５】
図５（Ａ）に示すように二つのリブ１０が繋がった形状では、中央部で２分割することで、図２（Ａ）、（Ｂ）と同様に定義することができ、このように定義したリブ形状を図５（Ｂ）に示す。そして、長さＣは（Ｃ２×Ａ×Ｂ２）／（Ａ×Ｂ１）＋Ｃ１として評価できる。【００４６】
（実施例２、図６参照）
次に、図６に示す微細な立体形状であるリブ１０を有するマイクロチップを、前記樹脂材料Ａ乃至Ｇを用いて、幅Ａ、高さＢ、長さＣ１、Ｃ２の各寸法を表６に示す種々の組合せとし、成形サンプルを得た。なお、この成形サンプルは図５に示したモデルであり、長さＣは（Ｃ２×Ａ×Ｂ２）／（Ａ×Ｂ１）＋Ｃ１として評価した。【００４７】
評価結果は表６に◎○△×で示すとおりである。評価の方法及び基準は前記実施例１と同様である。リブ１０の幅Ａが５μｍ以上１００μｍ以下の範囲において、幅Ａと高さＢとの比Ｂ／Ａが１以上１０以下であり、幅Ａと長さＣとの比Ｃ／Ａが０．５以上１．５以下の関係を有し、曲げ弾性率が１５００ＭＰａ以下で、特に、４００ＭＰａ、引張り破壊歪が１００％以上５００％以下で、特に、３００％の樹脂材料を用いた場合に良好な転写性が得られた。【００４８】
【表６】
2008102653.tif 000008
【００４９】
（実施例３、図７参照）
次に、図７に示す微細な立体形状であるリブ１０を有するマイクロチップを、前記樹脂材料Ａ乃至Ｇを用いて、幅Ａ、高さＢ、長さＣ１、Ｃ２の各寸法を表７に示す種々の組合せとし、成形サンプルを得た。なお、この成形サンプルも図５に示したモデルと同様に、長さＣは（Ｃ２×Ａ×Ｂ２）／（Ａ×Ｂ）＋Ｃ１として評価した。【００５０】
評価結果は表７に◎○△×で示すとおりである。評価の方法及び基準は前記実施例１と同様である。リブ１０の幅Ａが５μｍ以上１００μｍ以下の範囲において、幅Ａと高さＢとの比Ｂ／Ａが１以上１０以下であり、幅Ａと長さＣとの比Ｃ／Ａが０．５以上１．５以下の関係を有し、曲げ弾性率が１５００ＭＰａ以下で、特に、４００ＭＰａ、引張り破壊歪が１００以上５００％以下、特に、３００％の樹脂材料を用いた場合に良好な転写性が得られた。【００５１】
【表７】
2008102653.tif 000009
【００５２】
（実施例４）
前記実施例１、２、３で用いた樹脂材料Ｇに対して、曲げ弾性率及び引張り破壊歪を改質するために、スチレン・ブタジエンロックコポリマを１０％、２０％ずつコンパウンドし、樹脂材料Ｈ、Ｉを作製した。その特性は表８に示す。これらの樹脂材料Ｈ、Ｉを用いて、実施例３と同様に図７に示す形状のリブ１０を有するマイクロチップを、表８に示す種々の組合せとし、成形サンプルを得た。【００５３】
実施例３と同様の評価を行ったところ、表８に◎○△×で示す結果を得た。リブ１０の幅Ａが５μｍ以上１００μｍ以下の範囲において、幅Ａと高さＢとの比Ｂ／Ａが１以上１０以下であり、幅Ａと長さＣとの比Ｃ／Ａが０．５以上１．５以下の関係を有し、曲げ弾性率が１５００ＭＰａ以下、引張り破壊歪が１００％以下に改質した樹脂材料を用いた場合に良好な転写性が得られた。【００５４】
【表８】
2008102653.tif 000010
【００５５】
（他の実施例）
なお、本発明に係る樹脂成形体、マイクロチップ及びその製造方法は、前記実施例に限定されるものではなく、その要旨の範囲内で種々に変更することができる。【００５６】
特に、微細な立体形状部の具体的形状は任意であり、各図に示した以外の種々の形状を転写することができる。また、本発明が適用される樹脂成形体としては、μ−ＴＡＳに使用されるマイクロチップ以外に、ライフサイエンス用部材（化学合成チップ、ＤＮＡチップ、指紋センサアレイ、タンパクチップ、微生物検出チップ、診断チップなど）、光学素子（回折格子、マイクロレンズアレイなど）、光記録媒体（光ディスク、ハードディスクなど）、光通信部品（光導波路、光スイッチ、光ファイバ接合用Ｖ溝、コネクタなど）、電子ディスプレイ部品（液晶表示用導光板、高輝度フロントライト、波長板、表面無反射構造体、有機ＥＬレセプタ、有機ＴＦＴ隔壁、光学位相板など）を挙げることができる。
【図７】
2008102653.tif 000011
【図１】
2008102653.tif 000012
【図２】
2008102653.tif 000013
【図３】
2008102653.tif 000014
【図４】
2008102653.tif 000015
【図５】
2008102653.tif 000016
【図６】
2008102653.tif 000017
【国際調査報告】
2008102653.tif 000018
2008102653.tif 000019